(57)【特許請求の範囲】
【請求項１】
少なくとも下記式（ａ）で表される化合物からなる重合単位を含有する重合体を、溶媒中に含む電子部品用樹脂付着防止剤。
ＣＨ2＝Ｃ（Ｒ1）−ＣＯＯ−Ｒf1  式（ａ）
式（ａ）中、
Ｒ1：水素原子又はメチル基、
Ｒf1：主鎖の炭素数が２〜５であり、フッ素原子を４つ以上含み、主鎖末端基がＣＦ３であるポリフルオロアルキル基又はポリフルオロアルコキシアルキル基である。
【請求項２】
前記重合体における前記重合単位の含有量が５０質量％以上である、請求項１に記載の樹脂付着防止剤。
【請求項３】
付着を防止する樹脂がエポキシ樹脂である、請求項１または２に記載の樹脂付着防止剤。
【請求項４】
表面の少なくとも一部に、請求項１に記載の式（ａ）で表される化合物からなる重合単位を含有する重合体を含む被膜を有する電子部材。
【請求項５】
請求項４に記載の電子部材を含む電子部品。
【発明の詳細な説明】
【技術分野】
【０００１】
本発明は、電子部品の被覆に用いられる樹脂が、目的外の部分に浸入及び付着することを防止するために、電子部品の封止時に前処理剤として用いられる電子部品用樹脂付着防止剤、それを含む電子部材および電子部品に関する。
【背景技術】
【０００２】
従来、基板に搭載された電子部品素子の表面は、防湿及び保護の目的からエポキシ樹脂等による被覆がなされてきた。また、ここでエポキシ樹脂が電子部品のリードや電極に付着すると接触不良や半田づけに障害を起こすので、リードや電極に樹脂が付着するのを防ぐために付着防止剤の塗布が行われてきた。【０００３】
付着防止剤としては、従来、種々のものが用いられている。例えば、シリコーン系のものやフッ素系のものが挙げられる。しかし、シリコーン系の付着防止剤は、エポキシ樹脂などの熱硬化性樹脂の付着防止性が低いばかりでなく、半田特性が悪く、リード線に残ったシリコーン系付着防止剤が導電不良を生じさせ得る欠点を有している。これに対して、フッ素系の付着防止剤は表面張力が低く付着防止力が優れ、かつ半田特性も優れている（特許文献１等参照）。【０００４】
また、付着防止剤はリード線上の特性、つまり金属表面での特性が注目されているが、最近の表面実装形の電子部品素子にはリード線が存在しない。これに対してフッ素系の付着防止剤は表面張力が低いので、セラミックパッケージ表面上でも優れた付着防止力を発揮する。そのためフッ素系の付着防止剤は非常に有効である。【０００５】
一方、米国環境保護庁（ＵＳＥＰＡ）が、野生動物や人の血液を含め、種々の環境から検出されるパーフロオロオクタン酸（ＰＦＯＡ）の安全性に関する予備リスク調査報告書を２００３年３月に公開した。報告書では、ＰＦＯＡの発生の恐れがあるパーフルオロアルキル基の炭素数が８であるものについて、生体及び環境への影響が指摘された。そして、２００６年１月には、ＰＦＯＡとその類縁物質、及びこれらの前駆体物質の環境中への排出削減と製品中の含有量削減計画への参加をフッ素樹脂メーカー等に提唱している。
ここで対象になる構造としては、下記に示される炭素数が８の直鎖状のパーフルオロアルキル基を有する化合物などが挙げられる。
ＣＨ２＝ＣＨ−ＣＯＯ−（ＣＨ２）２−（ＣＦ２）８Ｆ
ＣＨ２＝Ｃ（ＣＨ３）−ＣＯＯ−（ＣＨ２）２−（ＣＦ２）８Ｆ
【先行技術文献】
【特許文献】
【０００６】
【特許文献１】特開平０７−０１８２４３号公報
【発明の概要】
【発明が解決しようとする課題】
【０００７】
このような状況において、ＰＦＯＡの発生の恐れを減らすために、パーフルオロアルキル基の炭素数を６以下に短くしたもの、具体的には、前記式中の（ＣＦ２）８Ｆを、（ＣＦ）６Ｆまたは（ＣＦ）４Ｆなどに置換した化合物を代替品として用いることが考えられる。しかし、炭素数が８の直鎖状のパーフルオロアルキル基を、そのまま６以下にしただけの場合は、重合体中のパーフルオロアルキル基に起因する疎水性、疎油性などの性能は著しく低下する。これは、（ＣＦ２）８Ｆの持つ結晶性が、炭素数の減少により失われるためと考えられる。【０００８】
本発明は、生体及び環境への影響が少ないポリフルオロアルキル基等を有する不飽和化合物からなる重合単位を有する重合体を被膜成分として含み、従来の炭素数が８以上で直鎖状のパーフルオロアルキル基を持つ不飽和化合物からなる重合単位を有する重合体を含む場合と同等の樹脂付着防止性能を示す電子部品用樹脂付着防止剤、それを含む電子部材および電子部品の提供を目的とする。
【課題を解決するための手段】
【０００９】
本発明者は上記の課題を解決するために鋭意検討した結果、特定の含フッ素構造をもつ化合物（重合体）を選択することで、ＰＦＯＡの発生の恐れがある化合物を使用しなくとも、十分な性能を有する電子部品用樹脂付着防止剤が得られることを見出した。【００１０】
すなわち、本発明は以下の電子部品用樹脂付着防止剤を提供する。
本発明は、下記式（ａ）で表される化合物からなる重合単位を有する重合体を、溶媒中に含む電子部品用樹脂付着防止剤である。
ＣＨ2＝Ｃ（Ｒ1）−ＣＯＯ−Ｒf1 （ａ）
式（ａ）中、
Ｒ1：水素原子又はメチル基、
Ｒf1：主鎖の炭素数が２〜５であり、フッ素原子を４つ以上含み、主鎖末端基がＣＦ３であるポリフルオロアルキル基又はポリフルオロアルコキシアルキル基である。
【００１１】
上記重合体において、上記重合単位の含有量が５０質量％以上であるのが好ましい。【００１２】
本発明において、付着を防止する樹脂がエポキシ樹脂であるのが好ましい。【００１３】
本発明は、表面の少なくとも一部に、上記式（ａ）で表される化合物からなる重合単位を含有する重合体を含む被膜を有する電子部材を提供し、さらには該電子部材を含む電子部品も提供する。
【００１４】
本発明は、電子部材の表面の少なくとも一部に、上記電子部品用樹脂付着剤を塗布し、上記式（ａ）で表される化合物からなる重合単位を含有する重合体を含む被膜を形成し、その後、封止用樹脂からなる被膜を形成する工程を含む、電子部品の製造方法も提供しうる。
【発明の効果】
【００１５】
本発明は、上記式（ａ）で特定される化合物からなる重合単位を有する重合体を使用することで、生体及び環境への影響が少ないポリフルオロアルキルを有する不飽和化合物を用いながらも、従来の炭素数が８以上で直鎖状のパーフルオロアルキル基を持つ不飽和化合物からなる重合単位を有する重合体と同等の性能を有する電子部品用樹脂付着防止剤の提供を可能とする。
【発明を実施するための形態】
【００１６】
本発明の電子部品用樹脂付着防止剤（以下、「樹脂付着防止剤」ともいう。）の必須成分である重合体（以下、「本発明の重合体」ともいう。）は、下記式（ａ）で表される化合物からなる重合単位を有する。なお、本明細書において式（ａ）で表される化合物を化合物（ａ）とも記す。他の式で表される化合物も同様に表記することがある。
【００１７】
ＣＨ2＝Ｃ（Ｒ1）−ＣＯＯ−Ｒf1      （ａ）
式（ａ）中、
Ｒ1：水素原子又はメチル基、
Ｒf1：主鎖の炭素数が２〜５であり、フッ素原子を４つ以上含み、主鎖末端基がＣＦ３であるポリフルオロアルキル基又はポリフルオロアルコキシアルキル基である。
【００１８】
ポリフルオロアルキル基とは、アルキル基の水素原子の２個以上または全部がフッ素原子に置換された部分フルオロ置換またはパーフルオロ置換アルキル基を意味する。また、ポリフルオロアルコキシアルキル基とは、上記ポリフルオロアルキル基中の１箇所以上の炭素−炭素原子間にエーテル性酸素原子が挿入された基を意味する。
上記Ｒf1は、アルキル基の水素原子の４個ないし全部がフッ素原子に置換されたポリフルオロアルキル基又はポリフルオロアルコキシアルキル基である。
Ｒf1における「主鎖の炭素数」とは、Ｒf1の基中の最長の炭素原子鎖の炭素原子数を意味する。
【００１９】
Ｒf1で示されるポリフルオロアルキル基又はポリフルオロアルコキシアルキル基は、直鎖構造または分岐構造のいずれであってもよい。主鎖の炭素数が２〜５のアルキル基で、直鎖構造のものとしては、エチル基、ｎ−プロピル基、ｎ−ブチル基などが挙げられ、分岐構造のものとしては、イソプロピル基、イソブチル基、ｓ−ブチル基、ｔ−ブチル基、ネオペンチル基、ｔ−ペンチル基、２，２−ジイソプロピルエチル基、イソヘキシル基などが挙げられる。主鎖の炭素数が２〜５のアルコキシアルキル基は、上記アルキル基中に少なくとも１つの酸素が挿入された基であり、たとえばメトキシ、エトキシ、プロポキシなどの炭素数が１〜３のアルコキシを少なくとも１つ有するアルキルである。
Ｒf１は、基中にフッ素原子を４つ以上有し、かつ末端にＣＦ３構造を有することを満たすアルキル基またはアルコキシアルキル基におけるフッ素原子の置換位置などに特に制限はない。
Ｒf1がポリフルオロアルキル基である場合は、主鎖の炭素数が２〜４である構造が好ましく、２〜３である構造が特に好ましい。
【００２０】
Ｒf1がポリフルオロアルコキシアルキル基の場合、該アルコキシ基は、全ての水素原子がフッ素原子で置換されたパーフルオロアルコキシ基であることが好ましい。
【００２１】
上記のような構造のＲf1を有する化合物（ａ）からなる重合単位を含有する重合体は、樹脂付着防止剤として優れた性能を有する。ここで、Ｒf１には含まれない構造として、主鎖の炭素数が６、フッ素原子数が９である−（ＣＨ２）２−（ＣＦ２）４Ｆや、主鎖の炭素数が２、フッ素原子数が３である−ＣＨ２−ＣＦ３が挙げられる。Ｒf１に代えて、これら基をもつ化合物の場合、いずれの化合物からなる重合単位を含有する重合体も、本発明の重合体に比べ、樹脂付着防止剤としての性能に劣る。この理由は定かではないが、主鎖の炭素数の増加に伴うポリフルオロアルキル基の柔軟性の増加や、フッ素原子数の減少に伴う表面自由エネルギーの上昇などが、単独でまたは複合して影響しているのではないかと考えられる。
【００２２】
Ｒf1は直鎖構造または分岐構造のいずれであってもよいが、Ｒf1を嵩高くし、重合体のガラス転移点（Ｔｇ）や融点（Ｔｍ）を高くする観点からは分岐構造が好ましい。特に分岐部分がＲf1基の末端部分に存在する場合が好ましい。
【００２３】
Ｒf1として好ましい構造は以下のものが挙げられる。
−ＣＨ２−Ｃ２Ｆ５
−ＣＨ（ＣＦ３）２
−ＣＨ２ＣＦ（ＣＦ３）２
−ＣＨ（ＣＦ２ＣＦ３）２
−ＣＨ（ＣＨ（ＣＦ３）２）２
−ＣＨ（ＣＦ（ＣＦ３）２）２
−ＣＨ２−ＣＦ（ＣＦ３）−ＯＣ３Ｆ７
−ＣＨ２−（ＣＦ２）２−ＣＦ（ＣＦ３）２
−（ＣＨ２）２−ＣＦ（ＣＦ（ＣＦ３）２）２
【００２４】
このようなＲf1基を含む好ましい化合物（ａ）の具体例を表１に示すが、化合物（ａ）はこれらに限定されるものではない。
【表１】
0005491417.tif 000002
【００２５】
上記のような化合物（ａ）からなる重合単位は、次のように表すことができる。以下、この重合単位を重合単位（Ａ）と称することがある。
【化１】
0005491417.tif 000003
ここでのＲ１およびＲf1は、式（ａ）と同様である。
【００２６】
本発明の重合体は、上記重合単位（Ａ）の１種からなる単独重合体であってもよく、重合単位（Ａ）の２種以上からなる共重合体であってもよい。また、重合単位（Ａ）以外の重合単位を１種又は２種以上含有する共重合体であってもよい。この場合、本発明の重合体における、上記重合単位（Ａ）の含有量は５０質量％以上であることが好ましく、８０質量％以上であることがより好ましい。本発明の重合体における重合単位（Ａ）の質量比率が上記範囲内であると、本発明の樹脂付着防止剤の樹脂付着防止性能がより良好だからである。なお本発明において、重合体における各重合単位の質量比率は、重合に使用した原料がすべて重合単位を構成するとみなした値である。したがって、たとえば重合単位（Ａ）の質量比率（全重合単位質量に対する、そこに含まれる重合単位（Ａ）の質量の百分率）は、実質的に、重合に使用した化合物（ａ）質量の重合原料化合物の全質量に対する割合として求められる。重合体における他の重合単位の質量比率も同様に求められる。
【００２７】
他の重合単位としては、たとえば化合物（ａ）以外のフルオロアルキル基を有する（メタ）アクリレート（化合物（ｂ））からなる重合単位（Ｂ）、後述するさらに他の重合性化合物（ｃ）からなる重合単位（Ｃ）が挙げられる。なお、本発明において、（メタ）アクリレートとは、アクリル酸エステルおよびメタクリル酸エステルの両方またはどちらか一方を意味する。
上記化合物（ｂ）を、以下にいくつか例示するが、化合物（ｂ）はこれらに限定されるものではない。
ＣＨ２＝Ｃ（ＣＨ３）−ＣＯＯ−ＣＨ２−ＣＦ３
ＣＨ２＝Ｃ（ＣＨ３）−ＣＯＯ−（ＣＨ２）２−（ＣＦ２）４Ｆ
ＣＨ２＝Ｃ（ＣＨ３）−ＣＯＯ−（ＣＨ２）２−（ＣＦ２）６Ｆ
ＣＨ２＝Ｃ（ＣＨ３）−ＣＯＯ−（ＣＨ２）２−（ＣＦ２）２ＣＦ（ＣＦ３）２
【００２８】
他の重合性化合物（ｃ）は、（メタ）アクリレートと重合体を形成し得る他の化合物であれば特に限定されない。化合物（ｃ）としては、例えばパーフルオロアルキル基を持たず、重合性の基を有する化合物が挙げられる。
具体的には、スチレン系化合物（ｃ１）、上記化合物（ａ）及び化合物（ｂ）以外の（メタ）アクリル酸系化合物（ｃ２）及びさらに他の重合性化合物（ｃ３）が挙げられる。このような化合物（ｃ）の具体例を以下に示すが、これらに限定されるものではない。
【００２９】
上記（ｃ１）としては、下記式で表わされるスチレン系化合物が挙げられる。
【化２】
0005491417.tif 000004
式中、Ｒ2：−Ｈ、ＣＨ３、−Ｃｌ、−ＣＨＯ、−ＣＯＯＨ、−ＣＨ2Ｃｌ、−ＣＨ2ＮＨ2、−ＣＨ2Ｎ（ＣＨ3）2、−ＣＨ2Ｎ（ＣＨ3）3Ｃｌ、−ＣＨ2ＮＨ3Ｃｌ、−ＣＨ2ＣＮ、−ＣＨ2ＣＯＯＨ、−ＣＨ2Ｎ（ＣＨ2ＣＯＯＨ）2、−ＣＨ2ＳＨ、−ＣＨ2ＳＯ3Ｎａ又は−ＣＨ2ＯＣＯＣＨ3である。
【００３０】
上記化合物（ｃ２）としては、アクリル酸、メタクリル酸、α−クロロアクリル酸及び下記式で表わされる（メタ）アクリレートが挙げられる。
ＣＨ2＝Ｃ（Ｒ1）−ＣＯＯ−Ｒ3
式中、Ｒ1：Ｈ又はＣＨ3、Ｒ3：−ＣＨ3、−ＣＨ2ＣＨ2Ｎ（ＣＨ3）2、−（ＣＨ2）mＨ（ｍ＝２〜２０の整数）、−ＣＨ2ＣＨ（ＣＨ3）2、−ＣＨ2−Ｃ（ＣＨ3）2−ＯＣＯ−Ｐｈ（「Ｐｈ」はフェニル基を意味する。以下同様である。）、−ＣＨ2Ｐｈ、−ＣＨ2ＣＨ２ＯＰｈ、−ＣＨ2Ｎ（ＣＨ3）3Ｃｌ、−（ＣＨ2ＣＨ2Ｏ）mＣＨ3（ｍ＝２〜２０の整数）、−（ＣＨ2）2−ＮＣＯ、又は以下の基である。
【００３１】
【化３】
0005491417.tif 000005
【００３２】
化合物（ｃ２）としては、下記式で表わされる（メタ）アクリルアミドも挙げられる。
ＣＨ2＝Ｃ（Ｒ1）−ＣＯＮＨ−Ｒ4
式中、Ｒ1：Ｈ又はＣＨ3、Ｒ4：−ＣmＨ2m+1（ｍ＝２〜２０の整数）又は−Ｈである。
【００３３】
化合物（ｃ２）としては、さらに、（メタ）アクリル酸ジエステル、さらに下記各式で示される化合物等の（メタ）アクリル酸ポリエステルなどが挙げられる。
【化４】
0005491417.tif 000006
上記式中のＲは、（メタ）アクリロイルオキシ基である。
【００３４】
また、重合性化合物（ｃ３）としては、上記（ｃ１）及び（ｃ２）以外のビニル化合物、例えば塩化ビニル（ＣＨ2＝ＣＨＣｌ）、アクリロニトリル（ＣＨ2＝ＣＨＣＮ）、以下のようなエポキシ基を有する化合物が挙げられる。
【００３５】
【化５】
0005491417.tif 000007
【００３６】
化合物（ｃ）としては、上記以外にも、重合性の官能基を複数有する化合物であっても構わない。以下には、ビニル基、エポキシ基を３以上有する具体例を示すが、これらに限定されるものではない。
【化６】
0005491417.tif 000008
【００３７】
本発明の重合体が、上記のような他の重合単位（Ｂ）および／または（Ｃ）を含有する場合、重合体におけるこれら他の重合単位全量での質量が５０質量％以下であることが好ましく、３０質量％以下であることがより好ましい。
他の重合単位が上記範囲内であると、樹脂付着防止性能を維持しつつ、重合体原料に基づくコストダウンが図れると考えられる。さらに、重合単位（Ｂ）を上記範囲内で含むと、重合体の耐溶剤性の向上も図れると考えられる。
【００３８】
本発明の重合体が重合単位（Ｂ）を有する場合は、本発明の重合体を構成する前記重合単位（Ａ）及び重合単位（Ｂ）の合計量が、前記重合体において５０質量％以上であることが好ましく、９０質量％以上であることがより好ましい。この場合、重合単位（Ａ）の質量比率が重合単位（Ｂ）の質量比率を上回っていることが好ましい。
【００３９】
本発明の重合体は、重合単位（Ｃ）を、その種類によっても異なるが、重合体において５０質量％以下で含むことができるが、１０質量％以下であることがより好ましい。
【００４０】
本発明の重合体の分子量は特に限定されないが、重量平均分子量（Ｍｗ）で１×１０3〜１×１０7であることが好ましく、１×１０5〜1×１０6であることが好ましい。分子量がこのような範囲であると、樹脂付着防止性能を十分に発揮することができるからである。一方、分子量が大きすぎると本発明の重合体の溶媒への溶解性が悪くなる傾向がある。
【００４１】
本発明の重合体は、上記のような重合単位（Ａ）とともに、任意に、重合単位（Ｂ）および／または重合単位（Ｃ）を含んでよいこと以外は、重合形態など特に制限されない。共重合体である場合の重合形態は特に制限されず、ランダム、ブロック、グラフトなどのいずれでもよいがランダム重合体であることが好ましい。
【００４２】
重合体の製造方法も特に限定されず、各種の公知の方法を採用し得る。例えば、各化合物中の不飽和基に基づき付加重合させることができる。重合に際しては、公知の不飽和化合物の付加重合条件を適宜に採択して行うことができる。例えば重合開始源として有機過酸化物、アゾ化合物、過硫酸塩等の通常の開始剤が利用できる。
【００４３】
本発明の樹脂付着防止剤は、被膜成分として上記のような特定の重合体を含み、該重合体を溶媒中に含む液状形態である。
本発明の樹脂付着防止剤の製造方法も限定されない。例えば本発明の重合体を公知の溶媒に溶解させて得ることができる。また、例えば化合物（ａ）を溶媒に添加し、この溶媒を重合媒体とする溶液重合によって本発明の重合体を製造し、本発明の重合体を含む前記溶媒を得て、これを本発明の樹脂付着防止剤とすることもできる。乳化重合させることで本発明の重合体を含む溶液を得て、これを本発明の樹脂付着防止剤とすることもできる。ここで得られた本発明の重合体を分離し、他の溶媒に溶解させてもよい。また、重合原料の化合物が、塩化ビニルなどのガスである場合には、圧力容器を用いて、加圧下に連続供給してもよい。
【００４４】
本発明の樹脂付着防止剤を形成する溶媒は、本発明の重合体を溶解又は分散できるものであればよく、特に限定されず、各種有機溶媒、水又はこれらの混合媒体などが挙げられる。例えば、アルコール以外の極性溶媒やフッ素系溶媒を用いることができる。アルコール以外の極性溶媒としては、ケトン系（アセトン、メチルエチルケトンなど）、エステル系（酢酸エチルなど）、エーテル系（テトラヒドロフランなど）が挙げられる。フッ素系溶媒としては、ハイドロフルオロカーボン（ＨＦＣ）又はハイドロフルオロエーテル（ＨＦＥ）が挙げられる。中でもフッ素系溶媒が好ましい。使用可能なフッ素系溶媒の具体例を以下に示すが、これらに限定されるものではない。
【００４５】
m-キシレンヘキサフルオリド（以下、m-ＸＨＦと記す。）
p-キシレンヘキサフルオリド
ＣＦ3ＣＨ2ＣＦ2ＣＨ3
ＣＦ3ＣＨ2ＣＦ2Ｈ
Ｃ6Ｆ13ＯＣＨ3
Ｃ6Ｆ13ＯＣ2Ｈ5
Ｃ3Ｆ7ＯＣＨ3
Ｃ3Ｆ7ＯＣ2Ｈ5
Ｃ6Ｆ13Ｈ
ＣＦ2ＨＣＦ2ＣＨ2ＯＣＦ2ＣＦ2Ｈ
ＣＦ3ＣＦＨＣＦＨＣＦ2ＣＨ3
ＣＦ3（ＯＣＦ2ＣＦ2）n（ＯＣＦ2）mＯＣＦ2Ｈ
Ｃ8Ｆ17ＯＣＨ3
Ｃ7Ｆ15ＯＣＨ3
Ｃ4Ｆ9ＯＣＨ3
Ｃ4Ｆ9ＯＣ2Ｈ5
Ｃ4Ｆ9ＣＨ2ＣＨ3
ＣＦ3ＣＨ2ＯＣＦ2ＣＦ2ＣＦ2Ｈ
（上記例示中、ｍ、ｎは各々１〜２０の整数を表す。）
【００４６】
本発明の樹脂付着防止剤は、本発明の重合体を０．１〜２０質量％で含有することが好ましく、１〜５質量％で含有することがより好ましい。本発明の樹脂付着防止剤における本発明の重合体の濃度がこの範囲内であると、付着防止性能が十分に発揮でき、本発明の樹脂付着防止剤の安定性も良好である。
本発明の樹脂付着防止剤における本発明の重合体の濃度は最終的濃度であればよく、例えば本発明の樹脂付着防止剤を重合組成物として直接調製する場合には、重合直後の重合組成物の重合体濃度（固形分濃度）が２０質量％を超えていてもなんら差し支えない。高濃度の重合組成物は、最終的に上記好ましい濃度となるように適宜に希釈することができる。
【００４７】
本発明の樹脂付着防止剤は、その組成物としての安定性、樹脂付着防止性能又は外観等に悪影響を与えない範囲であれば、前記した以外の他の成分を含んでいてもよい。このような他の成分としては、例えば被膜表面の腐食を防止するためのｐＨ調整剤、防錆剤、組成物を希釈して使用する場合に液中の重合体の濃度管理をする目的や未処理部品との区別をするための染料、染料の安定剤、難燃剤、消泡剤、又は帯電防止剤等が挙げられる。
【００４８】
本発明の樹脂付着防止剤を用いて付着を防止する樹脂としては、エポキシ樹脂、フェノール樹脂、ウレタン樹脂、アクリル樹脂、ポリイミド樹脂、ポリアミド樹脂、ビスマレイミド樹脂等、電子部品に用いられる各種樹脂が挙げられる。中でもエポキシ樹脂が好ましい。
【００４９】
本発明において、電子部材とは、１個の電子部品に完成される前のパーツの段階のものであり、リード線、内部回路などのことをいう。
また、電子部品とは、上記電子部材を含むものであり、コンデンサー、抵抗器、スイッチ、ＩＣチップなどのことをいう。
【００５０】
本発明の樹脂付着防止剤は、上記エポキシ樹脂等の付着を防止したい電子部材の一部に塗布して被膜を形成して利用することができる。該被膜は、本発明の樹脂付着防止剤から溶媒が除去されて形成されるものであり、主として、本発明の重合体からなるものである。ここで、主としてとは、該被膜が、本発明の重合体のみから形成されていてもよく、前記のように悪影響を与えない範囲で他の成分を含んでいてもよいことを意味する。該被膜における、本発明の重合体の含有量は、９５質量％以上が好ましく、９９質量％以上がより好ましい。また、本発明の樹脂付着防止剤を目的及び用途に応じて、任意の濃度に希釈し、電子部材の表面の一部に被覆することができる。被覆方法としては一般的な被覆加工方法が採用できる。例えば浸漬塗布、スプレー塗布又はローラー等による塗布等の方法がある。
【００５１】
本発明の樹脂付着防止剤の塗布後は、溶媒の沸点以上の温度で乾燥を行うことがより好ましい。無論、被処理部品の材質などにより加熱乾燥が困難な場合には、加熱を回避して乾燥すべきである。なお、熱処理の条件は、塗布する組成物の組成や、塗布面積等に応じて選択すればよい。
【００５２】
封止用樹脂からなる被膜の形成を防止したい箇所（電子部材の表面など）に、主として本発明の重合体からなる被膜を形成し、その後、封止用樹脂からなる被膜を形成する工程を具備する製造方法によって電子部品を得ることができる。このような工程を具備する製造方法により、封止用樹脂からなる被膜の形成箇所の制御を簡便に行うことができる。
本発明は、上記のように表面の少なくとも一部に、本発明の重合体を含む被膜を有する電子部材、さらにはこれを含む電子部品を提供する。
【実施例】
【００５３】
以下に本発明を具体的に説明するが、本発明は以下の実施例に限定されるものではない。なお、特に断わりのない限り、以下の実施例の記載において「％」で表示されるものは「質量％」を表すものとする。
以下の実施例で使用する化合物を表２および表３に示す。使用した化合物は、市場から試薬として入手することができるもしくは、既知の合成法によって容易に合成できるものである。【００５４】
【表２】
0005491417.tif 000009
【００５５】
【表３】
0005491417.tif 000010
【００５６】
（実施例１〜１２）
密閉容器に、表４及び表５に記載の仕込み比（質量部）及び濃度となるように各化合物、重合溶剤（ｍ−ＸＨＦ）、開始剤（Ｖ-６０１）をそれぞれ仕込み、７０℃で１８時間以上反応を行った後、メタノールで再沈殿して重合体を取り出した。数回メタノールで洗浄した後、減圧乾燥機で乾燥させ実施重合体１〜１２を得た。得られた重合物をｍ-ＸＨＦに溶解させ１質量％濃度の溶液を調整し、樹脂付着防止剤１〜１２を得た。【００５７】
【表４】
0005491417.tif 000011
【００５８】
【表５】
0005491417.tif 000012
【００５９】
（比較例１〜９）
密閉容器に、表６に記載の仕込み比（質量部）及び濃度となるように各化合物、重合溶剤（ｍ−ＸＨＦ）、開始剤（和光純薬工業株式会社製、Ｖ-６０１）をそれぞれ仕込み、７０℃で１８時間以上反応を行った後、メタノールで再沈殿して重合体を取り出した。数回メタノールで洗浄した後、減圧乾燥機で乾燥させ比較重合体１〜９を得た。得られた重合物をｍ-ＸＨＦに溶解させ１質量％濃度の溶液を調整し、比較組成物１〜９を得た。【００６０】
【表６】
0005491417.tif 000013
【００６１】
上記で得られた樹脂付着防止剤１〜１２及び比較組成物１〜９について、以下の性能を評価した。評価結果を表８および表９に示す。
［接触角の測定］
樹脂付着防止剤１〜１２及び比較組成物１〜９を常温とし、各々にガラス板を浸漬した。そして１分後に取り出し約１１０℃で５分間乾燥させ、樹脂付着防止剤又は比較組成物の被膜を有する各ガラス板を得た。
次に各々の種類の被膜を形成した各ガラス板の被膜上にｎ-ヘキサデカン（ｎ-ＨＤ）を滴下し、接触角を測定した。接触角の測定には自動接触角計ＯＣＡ−２０［dataphysics社製］を用いた。【００６２】
［樹脂付着防止性能の評価］
長さが約５ｃｍの錫めっきしたリード線を８本用意し、各々のリード線の３ｃｍ以上の部分を樹脂付着防止剤１〜１２及び比較組成物１〜９の各々に１分間浸漬し、被膜を形成した。
次に、約１１０℃で５分間乾燥させた後、よく撹拌したエポキシ樹脂組成物にリード線の被膜形成部分の２ｃｍを浸漬した。そして、１ｍｍ／ｓのスピードで引き上げ、約２５度の室内で垂直な状態で保持した。
表８および表９中、エポキシ樹脂組成物が全く垂れず、浸漬した２ｃｍの部分にエポシキ樹脂組成物が付着したままであったものを「×」、これに対してエポキシ樹脂組成物がリード線の末端まで落ちきったものを「○」、半分以上落ちてきたが末端まで落ちなかったものを「△」とした。【００６３】
なお、ここで使用したエポキシ樹脂組成物（ペルノックス株式会社）は、下記表７に示す主剤、希釈剤および硬化剤を表７中の比率（質量部）で配合して調合したものを用いた。上記評価は、エポキシ樹脂組成物を配合後、１時間以内に行った。
【表７】
0005491417.tif 000014
【００６４】
【表８】
0005491417.tif 000015
【００６５】
【表９】
0005491417.tif 000016
【００６６】
従来、樹脂付着防止性能は、撥油性と相関があると考えられていた。そのため、撥油性の指標となるｎ-ＨＤの接触角の高いものほど良好と考えられていた。しかしながら、本発明により、樹脂付着防止性能は撥油性だけに依存するものでないことを明らかとなった。また、特定の含フッ素構造を選択することで、ＰＦＯＡの発生の恐れのある化合物を使用しなくとも、十分な性能を有する電子部品用樹脂付着防止剤が得られることを見出した。このことは、本発明が生体及び環境へのリスクが大きく低下させながらも、高い性能を有する樹脂付着防止剤の提供を可能にしたことを示す。